3 구 플라스크 에 단계 1 에서 얻 은 3 , 5 - 다이사이클로헥실 - 1 - 메 톡 시 벤젠 32 . 0 g ( 117 . 5 mmol ) 을 넣 고 , 플라스크 내 를 감압 하 여 질소 치환 하 였 다 . 이 플라스크 에 400 mL 의 다이 클로로메테인 을 첨가 하 고 , - 20 ℃ 까지 냉각 하 였 다 . 이 용액 에 123 mL ( 123 mmol ) 의 3 브로민화 붕소 의 1 . 0 M 다 이 클로로메테인 용액 을 적하 하 여 첨가 하 였 다 . 이 혼합물 을 실온 까지 올리 고 , 실온 에서 약 14 시간 동안 교반 하 였 다 . 이 혼합물 에 약 200 mL 의 수돗물 을 첨가 하 고 , 유기 층 과 수성 층 으로 분액 하 였 다 . 얻 어 진 수성 층 에 약 200 mL 의 다이 클로로메테인 을 첨가 하 고 추출 하 여 분액 하 였 다 . 분액 하 여 얻 어 진 유기 층 2 층 을 혼합 시키 고 , 포화 탄산 수소 소듐 수용액 으로 세정 하 여 분액 하 였 다 . 얻 어 진 유기 층 에 황산 마그네슘 을 첨가 하 고 수분 을 건조 시켜 여과 하 였 다 . 얻 어 진 다이 클로로메테인 용액 을 농축 하 고 , 실리카 겔 칼럼 크로마토그래피 로 정제 하 였 다 . 얻 어 진 용액 을 농축 하 여 무색 유상 물질 을 얻 었 다 . 이 유상 물질 을 진 공하 에 있 어서 약 40 ℃ 에서 건조 시킴 으로써 , 목적물 인 무색 유상 물질 을 26 . 0 g , 수율 86 % 로 얻 었 다 . 단계 2 의 합성 스킴 을 이하 에 나타낸다 .